(57)【特許請求の範囲】
【請求項１】
２枚の軟質塩化ビニル系樹脂フィルムの間に、塩化ビニル系又は塩化ビニリデン系樹脂から成る多数の補強糸を、２以上の異なった方向の列とし、これらの列を相互に交さして網目状に配列して介挿した積層フィルムにおいて、各列を構成する補強糸のそれぞれを太さ１，０００〜４，０００デニールのモノフィラメント又はマルチフィラメントとし、かつこの中の少なくとも一つの方向の列の補強糸を太さ２００〜１０００デニールのモノフィラメント複数本を撚り合わせたマルチフィラメントとしたことを特徴とする農業用強化塩化ビニル系樹脂フィルム。
【請求項２】
該２枚の軟質塩化ビニル系樹脂フィルムの少なくとも一方のフィルムの片面にアクリル系樹脂を主体とする防塵被膜を形成し、少なくとももう一方のフィルムには防曇剤を配合し、該軟質塩化ビニル系樹脂フィルムの防塵被膜が形成されていない面の間に、塩化ビニル系又は塩化ビニリデン系樹脂からなる多数の補強糸を配列して介挿した請求項１記載の農業用強化塩化ビニル系樹脂フィルム。
【発明の詳細な説明】
【０００１】
【発明の属する技術分野】
本発明は新規な農業用強化塩化ビニル系樹脂フィルム、さらに詳しくは、特に引張り強度が高く、耐久性に優れ、かつ再生処理が可能な、しかも再生に際して粉塵の発生のない温室ハウス用やトンネル栽培用などに好適に用いられる農業用強化塩化ビニル系樹脂フィルムに関するものである。
【０００２】
【従来の技術】
近年、トンネル栽培、ハウス栽培、育苗用フレーム栽培、促成フレーム栽培などが盛んに行われるようになり、それに伴って農業用被覆材の需要が増加している。この農業用被覆材としては、ポリ塩化ビニルフィルム、ポリエチレンフィルム、ポリプロピレンフィルム、ポリビニルアルコールフィルムなどが用いられているが、これらの中でポリ塩化ビニルフィルムの需要がもっとも多く、主として耐候性、強度、保温力を必要とする用途に用いられている。
【０００３】
特に、温室ハウス用やトンネル栽培用などに用いられる農業用被覆材は、防曇性、防塵性、耐候性に優れ、かつ長時間にわたって使用しうる優れた耐候性を有することが要求される。したがって、温室ハウス用やトンネル栽培用などに用いられる農業用ポリ塩化ビニルフィルムにおいては、基材樹脂に防曇剤を配合したり、あるいはフィルム表面にアクリル系樹脂被膜を設けるなどして、防曇性、防塵性、耐候性などを高めることが行われている。
【０００４】
このような農業用被覆材の１つとして、ポリエステル製のマルチフィラメントから成る補強糸を、２枚のポリ塩化ビニルフィルムの間に介挿して、強度や耐久性を高めた農業用強化ポリ塩化ビニル積層フィルムが知られ、実用化されている。
【０００５】
ところで、最近、環境汚染の防止や省資源の観点から、プラスチック製品の再生処理が行われるようになってきており、農業用ポリ塩化ビニルフィルムについても、現在、半分以上が粉砕処理され、再生原料として溶融加工されて、各種製品が製造されている。しかしながら、前記の農業用強化ポリ塩化ビニル積層フィルムにおいては、補強糸としてフィルム基材のポリ塩化ビニルとは異なるポリエステルのマルチフィラメントが使用されているため、加熱混合し溶融加工しても元の組成にすることができないことから、再生処理が行われていないのが実状である。
【０００６】
そこで、本発明者らは、先にポリエステルの代りにフィルム基材と同じポリ塩化ビニル系樹脂から成るマルチフィラメントを樹脂エマルションで集束したものを補強糸として用いることを提案した。
しかし、このようにすると、再生可能であるが再生作業の過程例えば破砕工程、送風乾燥工程、送風選別工程などにおいて補強糸を構成する細いフィラメントがばらけて、空中に飛散し、作業環境を汚染するという新たな問題を生じた。
【０００７】
【発明が解決しようとする課題】
本発明は、再生再使用が可能であって、しかも再生作業の過程で、取り扱うものが空中飛散することなく、環境汚染をもたらすことのない、農業用強化フィルムを提供することを目的としてなされたものである。
【０００８】
【課題を解決するための手段】
本発明者らは、塩化ビニル系又は塩化ビニリデン系樹脂から成る補強糸を介挿した積層フィルムについて、再生作業中の粉塵発生を抑制するために種々研究を重ねた結果、補強糸を構成するモノフィラメント又はマルチフィラメントのそれぞれの太さを１，０００〜４，０００デニールの範囲で選びまたマルチフィラメントについてもバインダーを用いて集束することをせずに、単に撚り合わせて介挿させることにより、その目的を達成しうることを見出した。本発明はこの知見に基づいてなされたものである。
【０００９】
すなわち、本発明は、２枚の軟質塩化ビニル系樹脂フィルムの間に、塩化ビニル系又は塩化ビニリデン系樹脂から成る多数の補強糸を、２以上の異なった方向の列とし、これらの列を相互に交さして網目状に配列して介挿した積層フィルムにおいて、各列を構成する補強糸のそれぞれを太さ１，０００〜４，０００デニールのモノフィラメント又はマルチフィラメントとし、かつこの中の少なくとも一つの方向の列の補強糸を太さ２００〜１０００デニールのモノフィラメント複数本を撚り合わせたマルチフィラメントとしたことを特徴とする農業用強化塩化ビニル系樹脂フィルムを提供するものである。
この場合、２枚の軟質塩化ビニル系樹脂フィルムの少なくとも一方のフィルムの片面にアクリル系樹脂を主体とする防塵被膜を形成し、少なくとももう一方のフィルムには防曇剤を配合し、防塵被膜が形成されていない面の間に補強糸を介挿するのが好ましい。
【００１０】
【発明の実施の形態】
本発明の農業用補強塩化ビニル系樹脂フィルムは、２枚の軟質塩化ビニル系樹脂フィルムの間に補強糸を介挿した積層フィルムである。この積層フィルムに用いられる軟質塩化ビニル系樹脂フィルムについては特に制限はなく、従来農業用被覆材用に用いられているものを使用することができる。
【００１１】
該軟質塩化ビニル系樹脂フィルムの基材樹脂である塩化ビニル系樹脂としては、数平均重合度が８００〜２，５００程度、好ましくは１，０００〜１，８００の塩化ビニル単独重合体又は塩化ビニルを主体とする共重合体（たとえばエチレン‐塩化ビニル共重合体、酢酸ビニル‐塩化ビニル共重合体など）、あるいはこれら塩化ビニル単独重合体や共重合体を主体とする他の相容性の樹脂（例えばポリエステル樹脂、エポキシ樹脂、アクリル樹脂、酢酸ビニル系樹脂、ウレタン樹脂、アクリロニトリル‐スチレン‐ブタジエン共重合体樹脂、部分けん化ポリビニルアルコールなど）とのブレンド物などを挙げることができる。
【００１２】
本発明で用いられる軟質塩化ビニル系樹脂フィルムは、前記基材樹脂に常用の可塑剤及び所望により用いられる各種添加剤を配合して樹脂組成物を調製したのち、成形することにより得られる。この可塑剤としては、例えばジ‐ｎ‐オクチルフタレート、ジ‐２‐エチルヘキシルフタレート、ジイソノニルフタレート、ジイソデシルフタレートなどのフタル酸誘導体やジイソオクチルイソフタレートなどのイソフタル酸誘導体やジオクチルアジペートなどのアジピン酸誘導体やリン酸トリクレジル、リン酸トリキシレニル、エポキシ化大豆油などが挙げられるが、特にジオクチルフタレート、ジオクチルアジペート、エポキシ化大豆油が好ましい。これらの可塑剤は、基材樹脂１００重量部当り、通常３０〜７０重量部、好ましくは４０〜６０重量部の割合で用いられる。
【００１３】
また、本発明の２枚の軟質塩化ビニル系樹脂フィルムの一方又は両方には防曇剤を配合するのが好ましい。この防曇剤としては、従来農業用被覆材において防曇剤として慣用されているもの、例えばソルビタンモノステアレート、ソルビタンモノパルミテート、ソルビタンモノベヘネート、ソルビタンとアルキレングリコールの縮合物と脂肪酸とのエステルなどのソルビタン系界面活性剤や、グリセリンモノパルミテート、グリセリンモノステアレート、グリセリンモノラウレート、ジグリセリンモノパルミテートなどのグリセリン系界面活性剤や、ポリエチレングリコールモノステアレート、ポリエチレングリコールモノパルミテート、ポリエチレングリコールアルキルフェニルエーテルなどのポリエチレングリコール系界面活性剤や、トリメチロールプロパンモノステアレートなどのトリメチロールプロパン系界面活性剤や、ペンタエリスリトールモノパルミテート、ペンタエリスリトールモノステアレートなどのペンタエリスリトール系界面活性剤などの非イオン系界面活性剤を挙げることができる。
【００１４】
この防曇剤の配合量は、基材樹脂１００重量部当り、通常１〜４重量部、好ましくは１．５〜３重量部である。
この可塑剤、防曇剤以外に、この軟質塩化ビニル系樹脂フィルムには所望に応じ各種添加剤、例えば防霧剤、無機充てん剤、滑剤又は熱安定剤、紫外線吸収剤、酸化防止剤、帯電防止剤、着色剤などを含ませることができる。この防霧剤としては、シリコーン系界面活性剤やフッ素系界面活性剤が挙げられる。このフッ素系界面活性剤としては、パーフロロアルキル基又はパーフロロアルケニル基を含有する高分子、あるいは低分子の界面活性剤などが用いられ、一般に、少なくとも０．００１重量％、好ましくは０．０１重量％以上の水中溶解度を有し、２５℃において水の表面張力を３５ｄｙｎ／ｃｍ以下、好ましくは３０ｄｙｎ／ｃｍ以下に低下させる能力を有するものが好ましい。また、パーフロロアルキル基中に酸素原子が介在するものが好ましい。この防霧剤の配合量は、基材樹脂１００重量部当り、０．０３〜１重量部、好ましくは０．０５〜０．５重量部である。
【００１５】
無機充てん剤は、一般にフィルムのベタツキを抑制するために、あるいは保温性を維持するために用いられるものであり、具体的には、シリカ、タルク、水酸化アルミニウム、ハイドロタルサイト、硫酸カルシウム、ケイ酸カルシウム、水酸化カルシウム、水酸化マグネシウム、カオリンクレー、マイカ、アルミナ、炭酸マグネシウム、アルミン酸ナトリウム、導電性酸化亜鉛、リン酸リチウム、水酸化ジルコニウムなどが挙げられる。
【００１６】
また、滑剤又は熱安定剤としては、例えばポリエチレンワックス、脂肪酸アミド、ステアリン酸、ステアリン酸亜鉛、ステアリン酸バリウム、ステアリン酸カルシウム、リシノール酸バリウム、有機亜リン酸エステルのようなキレーター、エポキシ樹脂などが挙げられる。さらに、紫外線吸収剤としては、例えばベンゾトリアゾール系、ベンゾフェノン系、サリチル酸系のものなどが用いられる。
【００１７】
本発明で用いられる軟質塩化ビニル系樹脂フィルムを作成するには、基材樹脂に、前記の可塑剤及び必要に応じて用いられる各種添加剤をそれぞれ所定の割合で配合し、リボンブレンダー、バンバリーミキサー、スーパーミキサー、単軸押出機、二軸押出機、などにより、混練して樹脂組成物を調製したのち、例えばカレンダー法、押出成形法、溶液流延法などによりフィルム状に成形すればよい。
【００１８】
フィルムの厚さは、あまり薄いと強度が不十分となるので好ましくなく、逆に厚すぎるとフィルム化作業その他に不便をきたすので、一般には０．０３〜０．３ｍｍ、好ましくは０．０５〜０．２ｍｍの範囲で選ばれる。
【００１９】
次に、本発明の補強糸としては、塩化ビニル系又は塩化ビニリデン系樹脂から成るモノフィラメント又はマルチフィラメントが用いられる。これらのモノフィラメント及びマルチフィラメントは、それぞれ１，０００〜４，０００デニールの太さを有することが必要であり、またこのマルチフィラメントは、太さ２００〜１０００デニール、好ましくは２２０〜４００デニールのモノフィラメント複数本を撚り合わせて構成されたものが用いられる。
【００２０】
このように、太いモノフィラメント単独あるいは、複数本のモノフィラメントをバインダーによる集束を行わずに、単に撚り合わせて用いることにより、再生作業で、破砕、送風乾燥、送風選別の際の粉塵の発生を抑制することができる。
【００２１】
このモノフィラメントは、前記した塩化ビニルの単独重合体や共重合体を乾式紡糸法又は溶融紡糸法により紡糸することにより得られ、また塩化ビニリデン系樹脂繊維は、塩化ビニリデン‐塩化ビニル共重合体（塩化ビニリデン単位含有量８０〜９０重量％）を溶融紡糸法により紡糸することにより得られる。
【００２２】
また、マルチフィラメントの場合は、上記のようにして得た太さ２００〜１０００デニール、好ましくは２２０〜４００デニールのフィラメントを複数本例えば４〜２０本撚り合わせ、１，０００〜４，０００デニールの太さにして用いられる。この際の撚り数としては、１インチ当り０．２〜５回、好ましくは１〜２回の範囲で選ばれる。
【００２３】
本発明においては、上記のモノフィラメント又はマルチフィラメントの補強糸を２以上の異なった方向の列とし、これらの列を相互に交さして網目状に配列して２枚のフィルムの間に介挿することが必要である。
【００２４】
このような配列の例を図１ないし図３に示す。図１は、直線状の平行列に対し、角度を変えて２方向の平行列を交ささせて菱目状の網目としたものであり、図２は直交する直線状の２つの平行列を交ささせて方形状の網目としたものであり、図３は、直線状の平行列に波形状の曲線列をからませて網目状としたものである。
【００２５】
本発明の強化フィルムは、補強糸を介挿した２枚のフィルムを加熱状態においてローラー間で加圧して一体化することにより製造されるが、この際、ローラー方向に太いモノフィラメントが横切って存在すると、これが障害となって２枚のフィルム間の気泡が十分に除去されず、外観がそこなわれるので、少なくともローラー方向を横切って存在する補強糸についてはマルチフィラメントを用いるのが好ましい。
【００２６】
本発明における補強糸の含有割合としては、通常の農業用強化塩化ビニル樹脂フィルムの場合と特に変りはなく、全重量に基づき４．５〜２０．０重量％の範囲で選ばれる。
このようにして得られた本発明の農業用強化塩化ビニル系樹脂フィルムは、良好な防曇性を有し、かつ引張り強度が高く、耐久性に優れるものであるが、さらに防塵性を向上させるために、該フィルムの片面又は両面にアクリル系樹脂被膜を形成させるのが好ましい。この被膜の形成に用いられるアクリル系樹脂としては、従来農業用塩化ビニル系樹脂フィルムの防塵加工に慣用されているアクリル系樹脂、例えばアクリル酸エステルやメタクリル酸エステルを主体とする共重合体などを使用することができる。
【００２７】
該フィルムの表面にアクリル系樹脂被膜を形成するには、通常の防塵加工法と同様に、例えばアクリル系樹脂を適当な有機溶剤に溶解して被覆用組成物を調製し、フィルムの表面にコーティングすればよい。
【００２８】
前記被覆用組成物には必要に応じて、例えばセルロースアセテート、ポリ塩化ビニル、ポリスチレン、エチレン‐酢酸ビニル共重合体などの他の相容性のある樹脂を該アクリル系樹脂１００重量部当り４０重量部以下、好ましくは２５重量部以下の割合で含ませてもよく、さらに必要に応じて、紫外線吸収剤、ヒンダードアミン系などの光安定剤、帯電防止剤、着色剤、粘着防止剤などを適当量配合することもできる。
【００２９】
前記被覆用組成物は、有機溶剤、特にアルコール系溶媒に溶解し、例えばロールコーティング、バーコーティング、ナイフコーティング、スプレーコーティング、ディップコーティング、カーテンフローコーティングなどの方法で被覆に供することができる。このようにして得られる被膜の厚さは厳密に制限されるものではないが、一般には、１〜１０μｍ、好ましくは１〜５μｍの範囲とするのが有利である。
【００３０】
【発明の効果】
本発明の農業用補強塩化ビニル系樹脂フィルムは、良好な防曇性及び防塵性を有し、かつ特に引張り強度が高くて耐久性に優れている上に、作業中に粉塵を発生させることなく再生しうるという利点がある。
【００３１】
【実施例】
次に実施例により本発明をさらに詳細に説明するが、本発明はこれらの例によってなんら限定されるものではない。
【００３２】
実施例１
糸の太さが２７０デニールの塩化ビニリデン系樹脂繊維を９本、１回／インチ撚り合わせた２４３０デニールのマルチフィラメント及び２４００デニールのモノフィラメントを用意した。
次に、片面がアクリル樹脂で防塵被膜が形成され、基材樹脂１００重量部当り防曇剤としてソルビタンモノパルミテート２重量部及び防霧剤としてフッ素系界面活性剤０．１重量部が配合された農業用軟質塩化ビニル樹脂フィルムの防塵被膜が形成されていない面と、前記と同様の防曇剤及び防霧剤が配合された農業用軟質塩化ビニル樹脂フィルムの間に図１に記載された網目状に前記の塩化ビニリデン系樹脂からなるモノフィラメントを直線状の平行列に配し、マルチフィラメントを角度を変えて２方向の平行列に配した補強糸を介挿し、加熱圧着、積層化することにより農業用補強塩化ビニル系樹脂フィルムを製造した。
このものの引張切断荷重は、４２．１Ｎ（４．３ｋｇｆ）であった。
また、平成７年１０月までの１７か月間の屋外展張した農業用補強塩化ビニル系樹脂フィルムの引張切断荷重は４１．２Ｎ（４．２ｋｇｆ）であった。
この屋外展張した農業用補強塩化ビニル系樹脂フィルムは、再生原料化工程、すなわち、粉砕・送風乾燥・送風選別等での糸の飛散はみられなかった。さらに粉砕処理品を床材やシートに再生加工したが、容易に加熱溶融混合でき良質な再生品を得ることができた。
【００３３】
実施例２
モノフィラメントの太さが２０００デニールの塩化ビニル系樹脂繊維を用いて、実施例１と同様に農業用補強塩化ビニル系樹脂フィルムを製造した。
このものの引張切断荷重は、３７．２Ｎ（３．８ｋｇｆ）であった。
また、平成７年１０月までの１７か月間の屋外展張した農業用補強塩化ビニル系樹脂フィルムの引張切断荷重は３６．３Ｎ（３．７ｋｇｆ）であった。
この屋外展張した農業用補強塩化ビニル系樹脂フィルムは、再生原料化工程での糸の飛散はみられなかった。さらに粉砕処理品を床材やシートに再生加工したが、容易に加熱溶融混合でき良質な再生品を得ることができた。
【００３４】
比較例
糸の太さが１２０デニールの塩化ビニリデン系樹脂繊維を２０本、０．４回／インチ撚り合わせた２４００デニールのマルチフィラメントを用いて、実施例１と同様に農業用補強塩化ビニル系樹脂フィルムを製造した。
このものの引張切断荷重は、３４．３Ｎ（３．５ｋｇｆ）であった。
また、平成７年１０月までの１７か月間の屋外展張した農業用補強塩化ビニル系樹脂フィルムの引張切断荷重は２９．４Ｎ（３．０ｋｇｆ）であった。
この屋外展張した農業用補強塩化ビニル系樹脂フィルムは、再生原料化工程、すなわち、粉砕・送風乾燥・送風選別等での糸のばらけによる空中飛散が発生し、作業環境の悪化のため作業を中止した。
【図面の簡単な説明】
【図１】  本発明における補強糸を菱目状に配列した例の平面図。
【図２】  本発明における補強糸を方形状に配列した例の平面図。
【図３】  本発明における補強糸を平行状及び波形状に交ささせた配列の例の平面図。
【図１】
0003682329.tif 000002
【図２】
0003682329.tif 000003
【図３】
0003682329.tif 000004